(57)【特許請求の範囲】
【請求項１】
第１タテ糸、第２タテ糸、第１ヨコ糸、および、第２ヨコ糸を含む織物であって、
表面織組織層と、裏面織組織層と、上記表面織組織層と接結する表側接結部および上記裏面織組織層と接結する裏側接結部を含む中間織組織層と、を有しており、
上記第１タテ糸は、撥水性を有する撥水糸からなり、
上記第２タテ糸は、撥水性を有する撥水糸、または、吸水性を有する吸水糸からなり、
上記第１ヨコ糸は、吸水性を有する吸水糸からなり、
上記第２ヨコ糸は、撥水性を有する撥水糸からなり、
上記裏面織組織層は、上記第１タテ糸と上記第２ヨコ糸とが織り込まれて構成されている、
織物。
【請求項２】
上記織物に含まれる上記撥水糸の全含有率は、上記織物に含まれる上記吸水糸の全含有率よりも大きい、
請求項１に記載の織物。
【請求項３】
上記織物に含まれる上記撥水糸の全含有率は、３０質量％以上８５質量％以下である、
請求項２に記載の織物。
【請求項４】
上記織物に含まれる上記吸水糸の全含有率は、１０質量％以上５０質量％以下である、
請求項２または請求項３に記載の織物。
【請求項５】
上記第１タテ糸の上記撥水糸は、ポリエステル系フィラメント糸からなり、
上記第２タテ糸の上記撥水糸は、ポリエステル系フィラメント糸からなり、
上記第２タテ糸の上記吸水糸は、ポリエステル系フィラメント糸からなり、
上記第１ヨコ糸の上記吸水糸は、ポリエステル系フィラメント糸からなり、
上記第２ヨコ糸の上記撥水糸は、ポリエステル系フィラメント糸、または、ポリエステル系ステープル糸からなる、
請求項１から請求項４のいずれか１項に織物。
【請求項６】
上記第１タテ糸の上記撥水糸は、ポリエステル系ステープル糸からなり、
上記第２タテ糸の上記撥水糸は、ポリエステル系ステープル糸からなり、
上記第２タテ糸の上記吸水糸は、ポリエステル系フィラメント糸からなり、
上記第１ヨコ糸の上記吸水糸は、ポリエステル系フィラメント糸からなり、
上記第２ヨコ糸の上記撥水糸は、ポリエステル系フィラメント糸、または、ポリエステル系ステープル糸からなる、
請求項１から請求項４のいずれか１項に織物。
【請求項７】
上記第１タテ糸の上記撥水糸は、綿ステープル糸からなり、
上記第２タテ糸の上記撥水糸は、綿ステープル糸からなり、
上記第２タテ糸の上記吸水糸は、ポリエステル系フィラメント糸からなり、
上記第１ヨコ糸の上記吸水糸は、ポリエステル系フィラメント糸からなり、
上記第２ヨコ糸の上記撥水糸は、綿ステープル糸、ポリエステル系フィラメント糸、または、ポリエステル系ステープル糸からなる、
請求項１から請求項４のいずれか１項に織物。
【請求項８】
上記第２ヨコ糸の太さと上記第１タテ糸の太さと上記第２タテ糸の太さとが同じである、または、
上記第２ヨコ糸の太さは、上記第１タテ糸の太さおよび上記第２タテ糸の太さよりも太い、
請求項１から請求項７のいずれか１項に記載の織物。
【請求項９】
上記第１タテ糸の本数は、上記第２タテ糸の本数よりも多い、
請求項１から請求項８のいずれか１項に記載の織物。
【請求項１０】
上記織物は、さらに、第３ヨコ糸を含み、
上記第３ヨコ糸は、吸水性を有する吸水糸からなる、
請求項１から請求項９のいずれか１項に記載の織物。
【請求項１１】
上記織物は、さらに、第３タテ糸と、第３ヨコ糸、および／または、第４ヨコ糸とを含み、
上記第３タテ糸は、吸水性を有する吸水糸、撥水性を有する撥水糸、または、普通糸からなり、
上記第３ヨコ糸は、吸水性を有する吸水糸、消臭性を有する消臭糸、または、普通糸からなり、
上記第４ヨコ糸は、吸水性を有する吸水糸、消臭性を有する消臭糸、または、普通糸からなる、
請求項１から請求項９のいずれか１項に記載の織物。
【発明の詳細な説明】
【技術分野】
【０００１】
本発明は、織物に関する。
【背景技術】
【０００２】
従来、特許文献１等に開示されるように、ポリウレタン樹脂からなる樹脂層を裏面に形成してなる織物が知られている。
【先行技術文献】
【特許文献】
【０００３】
【特許文献１】特開２０２０−５９２３３号公報
【発明の概要】
【発明が解決しようとする課題】
【０００４】
裏面に樹脂層が形成された従来の織物は、防水シーツなどとして用いられ、織物おもて面に付いた水分により、織物裏面の下方に配置されるマットレスや布団などの物が濡れるのを防止することができる。
【０００５】
しかしながら、従来の織物は、織物おもて面に水分が溜まりやすく、織物おもて面が乾燥し難い。そのため、従来の織物は、使用者が濡れ感を感じやすいという問題がある。また、汚れた織物は、通常、洗濯して乾燥させた後、再度使用される。しかしながら、ポリウレタン樹脂からなる樹脂層は、繰り返しの洗濯によって剥離しやすい。樹脂層が剥離すれば、織物おもて面に付いた水分が織物内部を容易に通過し、織物裏面の下方に配置される物が水分により濡れてしまうという問題がある。
【０００６】
本発明は、かかる課題に鑑みてなされたものであり、織物裏面に樹脂層を形成しなくても、織物おもて面に付いた水分による濡れ感を軽減することができ、かつ、織物裏面の下方に配置される物が水分により濡れるのを抑制することが可能な織物を提供しようとするものである。
【課題を解決するための手段】
【０００７】
本発明の一態様は、第１タテ糸、第２タテ糸、第１ヨコ糸、および、第２ヨコ糸を含む織物であって、
表面織組織層と、裏面織組織層と、上記表面織組織層と接結する表側接結部および上記裏面織組織層と接結する裏側接結部を含む中間織組織層と、を有しており、
上記第１タテ糸は、撥水性を有する撥水糸からなり、
上記第２タテ糸は、撥水性を有する撥水糸、または、吸水性を有する吸水糸からなり、
上記第１ヨコ糸は、吸水性を有する吸水糸からなり、
上記第２ヨコ糸は、撥水性を有する撥水糸からなり、
上記裏面織組織層は、上記第１タテ糸と上記第２ヨコ糸とが織り込まれて構成されている、
織物にある。
【発明の効果】
【０００８】
上記織物は、吸水糸からなる第１ヨコ糸を含んでいる。そのため、上記織物では、織物のおもて面に水分が付いた場合に、吸水糸からなる第１ヨコ糸により、水分が、織物内部に速やかに浸透するとともに中間織組織層に保持される。そのため、上記織物によれば、織物のおもて面への水分の戻りが少なく、織物のおもて面の乾燥が早められ水分による濡れ感を軽減することができる。また、上記織物は、裏面織組織層が、撥水糸からなる第１タテ糸と撥水糸からなる第２ヨコ糸とが織り込まれて構成されている。そのため、上記織物は、織物内部の中間織組織層に保持された水分が裏面織組織層を通じて織物の裏面へ漏れ難い。
【０００９】
よって、上記織物によれば、織物裏面に樹脂層を形成しなくても、織物おもて面に付いた水分による濡れ感を軽減することができ、かつ、織物裏面の下方に配置される物が水分により濡れるのを抑制することができる。
【図面の簡単な説明】
【００１０】
【図１】図１は、実施形態１の織物を模式的に示した図である。
【図２】図２は、実施形態１の織物の断面を模式的に示した図である。
【図３】図３は、実施形態１の織物における中間織組織層の接結部の構成を説明するための図である。
【図４】図４は、実施形態１の織物における表面織組織層側から見た場合の織物組織図である。
【図５】図５は、実施形態１の織物における表面織組織層側から見た場合の裏面織組織層の組織図である。
【図６】図６は、実施形態２の織物を模式的に示した図である。
【図７】図７は、実施形態２の織物における中間織組織層の接結部の構成を説明するための図である。
【図８】図８は、実施形態２の織物における表面織組織層側から見た場合の織物組織図である。
【図９】図９は、実施形態２の織物における表面織組織層側から見た場合の裏面織組織層の組織図である。
【発明を実施するための形態】
【００１１】
上記織物において、織物に含まれる撥水糸の全含有率は、織物に含まれる吸水糸の全含有率よりも大きい構成とすることができる。
【００１２】
上記構成によれば、織物内部の中間織組織層に保持された水分が裏面織組織層を通じて織物の裏面へ漏れるのを抑制しやすくなる。
【００１３】
織物に含まれる撥水糸の全含有率は、１００×（織物に含まれる撥水糸の全質量）／（織物全体の質量）より算出することができる。同様に、織物に含まれる吸水糸の全含有率は、１００×（織物に含まれる吸水糸の全質量）／（織物全体の質量）より算出することができる。また、上記算出に当たり、織物に含まれる撥水糸、織物に含まれる吸水糸は、タテ糸、ヨコ糸の区別をしない。なお、吸水糸には、吸水速乾性を有する吸水速乾糸も含まれるものとする。
【００１４】
上記織物に含まれる撥水糸の全含有率は、３０質量％以上８５質量％以下とすることができる。
【００１５】
撥水糸の全含有率が３０質量％以上である場合には、裏面織組織層の撥水性能が高くなり、水分が中間織組織層にて保持されやすくなって裏面織組織層から水分が漏れ難くなる効果を確実なものとすることができる。一方、撥水糸の全含有率が８５質量％以下である場合には、吸水糸の含有量を確保しやすくなり、織物内部への水分の浸透性確保、および、中間織組織層による水分の保持量増大を図りやすくなる。
【００１６】
撥水糸の全含有率は、好ましくは、４０質量％以上、より好ましくは、４５質量％以上、さらに好ましくは、５０質量％以上とすることができる。また、撥水糸の全含有率は、好ましくは、８０質量％以下、より好ましくは、７５質量％以下、さらに好ましくは、７０質量％以下とすることができる。
【００１７】
上記織物に含まれる吸水糸の全含有率は、１０質量％以上５０質量％以下とすることができる。
【００１８】
吸水糸の全含有率が１０質量％以上である場合には、表面織組織層の吸水性が高くなり、織物内部への水分の浸透性確保、および、中間織組織層による水分の保持量増大を確実なものとすることができる。一方、吸水糸の全含有率が５０質量％以下である場合には、裏面織組織層に用いられる撥水糸の糸量を確保しやすくなり、裏面織組織層からの水分の漏れを抑制しやすくなる。
【００１９】
吸水糸の全含有率は、好ましくは、１５質量％以上、より好ましくは、２０質量％以上、さらに好ましくは、２５質量％以上とすることができる。また、吸水糸の全含有率は、好ましくは、４５質量％以下、より好ましくは、４０質量％以下、さらに好ましくは、３５質量％以下とすることができる。
【００２０】
上記織物において、第１タテ糸の撥水糸は、ポリエステル系フィラメント糸からなり、第２タテ糸の撥水糸は、ポリエステル系フィラメント糸からなり、第２タテ糸の吸水糸は、ポリエステル系フィラメント糸からなり、第１ヨコ糸の吸水糸は、ポリエステル系フィラメント糸からなり、第２ヨコ糸の撥水糸は、ポリエステル系フィラメント糸、または、ポリエステル系ステープル糸からなる構成とすることができる。
【００２１】
上記構成によれば、織物が、ポリエステル系フィラメント糸を主体に構成される、あるいは、ポリエステル系フィラメント糸およびポリエステル系ステープル糸を主体に構成されるため、洗濯による織物の縮みが生じ難く、織物に付着した汚れも洗濯により落ちやすい。そのため、上記構成によれば、品質安定性、取り扱い性に優れた織物が得られる。また、上記構成によれば、第１タテ糸および第２タテ糸の両方がポリエステル系フィラメント糸からなるので、第１タテ糸および第２タテ糸の両方がポリエステル系ステープル糸からなる場合に比べ、タテ糸繊度を細くしやすい。そのため、上記構成によれば、タテ糸密度の高い織物が得られる。
【００２２】
上記織物において、第１タテ糸の撥水糸は、ポリエステル系ステープル糸からなり、第２タテ糸の撥水糸は、ポリエステル系ステープル糸からなり、第２タテ糸の吸水糸は、ポリエステル系フィラメント糸からなり、第１ヨコ糸の吸水糸は、ポリエステル系フィラメント糸からなり、第２ヨコ糸の撥水糸は、ポリエステル系フィラメント糸、または、ポリエステル系ステープル糸からなる構成とすることができる。
【００２３】
上記構成によれば、織物が、ポリエステル系ステープル糸およびポリエステル系フィラメント糸を主体に構成されるため、洗濯による織物の縮みが生じ難く、織物に付着した汚れも洗濯により落ちやすい。そのため、上記構成によれば、品質安定性、取り扱い性に優れた織物が得られる。また、上記構成によれば、織物に含まれるポリエステル系ステープル糸の全体含有率を大きくしやすいため、織物おもて面の速乾性と相まって手触り感や肌触り感を向上させやすい織物が得られる。また、上記構成によれば、第１タテ糸および第２タテ糸の両方がポリエステル系ステープル糸からなるので、第１タテ糸および第２タテ糸の両方がポリエステル系フィラメント糸からなる場合に比べ、タテ糸繊度を太くしやすい。そのため、上記構成によれば、タテ糸密度の低い織物が得られる。
【００２４】
上記織物において、第１タテ糸の撥水糸は、綿ステープル糸からなり、第２タテ糸の撥水糸は、綿ステープル糸からなり、第２タテ糸の吸水糸は、ポリエステル系フィラメント糸からなり、第１ヨコ糸の吸水糸は、ポリエステル系フィラメント糸からなり、第２ヨコ糸の撥水糸は、綿ステープル糸、ポリエステル系フィラメント糸、または、ポリエステル系ステープル糸からなる構成とすることができる。
【００２５】
上記構成によれば、織物が綿ステープル糸を主体に構成されるため、織物おもて面の速乾性と相まって手触り感や肌触り感に優れた織物が得られる。また、上記構成によれば、第１タテ糸および第２タテ糸の両方が綿ステープル糸からなるので、第１タテ糸および第２タテ糸の両方がポリエステル系フィラメント糸からなる場合に比べ、タテ糸繊度を太くしやすい。そのため、上記構成によれば、タテ糸密度の低い織物が得られる。
【００２６】
上述したポリエステル系フィラメント糸の太さは、例えば、３０デニール以上１０００デニール以下とすることができる。また、ポリエステル系ステープル糸、綿ステープル糸の太さは、例えば、８０／１番手以上１／１番手以下とすることができる。なお、これらの糸は、撚糸されていてもよい。
【００２７】
上記織物において、第２ヨコ糸の太さと第１タテ糸の太さと第２タテ糸の太さとが同じである、または、第２ヨコ糸の太さは、第１タテ糸の太さおよび第２タテ糸の太さよりも太い構成とすることができる。
【００２８】
第２ヨコ糸の太さと第１タテ糸の太さと第２タテ糸の太さとが同じである場合には、各糸の機能（撥水性）および太さが同じであるため、織物の生産時に糸の共通化を図ることが可能となり、糸ロスを少なくすることが可能な織物が得られる。
【００２９】
また、第２ヨコ糸の太さが第１タテ糸の太さおよび第２タテ糸の太さよりも太い場合には、太さの細い第１タテ糸および第２タテ糸を使用し、織物に含まれる撥水糸の全体含有率が低下してしまうときでも、第２ヨコ糸の太さを太く調節することにより、織物に含まれる撥水糸の全体含有率を、裏面織組織層からの水分の漏れ抑制に適した範囲に調節しやすい織物が得られる。
【００３０】
上記織物において、第１タテ糸の本数は、第２タテ糸の本数よりも多い構成とすることができる。
【００３１】
上記構成によれば、織物内部の中間織組織層に保持された水分が裏面織組織層からより漏れ難くなる。また、上記構成によれば、第２タテ糸の本数が第１タテ糸の本数よりも少なくなるため、織物内部の中間織組織層に水分を浸透させて中間織組織層に水分を保持しやすくなる。また、第２タテ糸に吸水糸を用いた場合には、第１ヨコ糸の吸水糸との相乗効果により、織物内部の中間織組織層に水分を浸透させて中間織組織層に水分を保持しやすくなる。
【００３２】
上記織物は、さらに、第３ヨコ糸を含み、第３ヨコ糸は、吸水性を有する吸水糸からなる構成とすることができる。
【００３３】
上記構成によれば、吸水糸からなる第１ヨコ糸に加えて、吸水糸からなる第３ヨコ糸が追加される。そのため、上記構成によれば、吸水糸が第１ヨコ糸だけからなる場合に比べ、織物の生産時に、第３ヨコ糸を使用する分、第１ヨコ糸の糸チーズから繰り出される第１ヨコ糸の使用量を少なくすることが可能になり、第１ヨコ糸の糸チーズ同士の結び目（繋ぎ目）が織物に混入する量を低減することができる。糸チーズ同士の結び目は、一般にキズとして扱われ、不良個所となる。それ故、上記構成によれば、表面織組織層におけるヨコ糸の結び目が低減され、品質安定性に優れた織物が得られる。また、上記構成によれば、織物の生産時にヨコ糸の糸チーズ同士を結ぶ回数を減らすことができるので、生産性に優れた織物が得られる。
【００３４】
上記織物は、さらに、第３タテ糸と、第３ヨコ糸、および／または、第４ヨコ糸とを含み、第３タテ糸は、吸水性を有する吸水糸、撥水性を有する撥水糸、または、普通糸からなり、第３ヨコ糸は、吸水性を有する吸水糸、消臭性を有する消臭糸、または、普通糸からなり、第４ヨコ糸は、吸水性を有する吸水糸、消臭性を有する消臭糸、または、普通糸からなる構成とすることができる。なお、普通糸とは、レギュラー糸、カチオン可染糸、または、カチオンミックス糸のいずれかを意味する。レギュラー糸は、カチオン染料によってほとんど染まらず（汚染程度は染まる）、カチオン染料以外の分散染料等によって主に染色可能なポリエステル系糸である。カチオン可染糸は、カチオン染料と分散染料とによって染色可能な糸である。カチオンミックス糸は、レギュラー糸材とカチオン糸材とが混ざった糸であり、分散染料とカチオン染料とで染色可能な糸である。以下同様である。
【００３５】
上記構成によれば、撥水糸からなる第１タテ糸および第２タテ糸に加えて、吸水糸、撥水糸、または、普通糸からなる第３タテ糸が追加される。上記織物は、タテ糸については第１タテ糸を主に用いて裏面織組織層が構成される。上記構成によれば、表面織組織層に第３タテ糸を多く使用することが可能になる。そのため、上記構成によれば、第３タテ糸を使用することによって表面織組織層および裏面織組織層の色分けをすることが可能な織物が得られる。なお、第３タテ糸が撥水糸である場合には、第３タテ糸の一部は、裏面織組織層に使用されてもよい。また、第３ヨコ糸および第４ヨコ糸の少なくとも一方が吸水糸からなる場合には、吸水性をより向上させることが可能な織物が得られる。この際、第３ヨコ糸、第４ヨコ糸の両方が吸水糸からなる場合には、第３ヨコ糸、第４ヨコ糸の一方が消臭糸または普通糸からなる場合に比べ、吸水性能の高い織物が得られる。また、第３ヨコ糸、第４ヨコ糸の一方が吸水糸、他方が消臭糸または普通糸からなる場合には、第３ヨコ糸、第４ヨコ糸の両方が消臭糸または普通糸からなる場合に比べ、吸水性をより向上させることが可能な織物が得られる。また、第３ヨコ糸および第４ヨコ糸の少なくとも一方が消臭糸からなる場合には、消臭性を有する織物が得られる。この際、第３ヨコ糸、第４ヨコ糸の両方が消臭糸からなる場合には、第３ヨコ糸、第４ヨコ糸の一方が消臭糸からなる場合に比べ、消臭性能の高い織物が得られる。また、第３ヨコ糸、第４ヨコ糸の一方が消臭糸、他方が普通糸からなる場合には、第３ヨコ糸、第４ヨコ糸の両方が消臭糸からなる場合に比べ、消臭性を確保しつつ、低廉な織物が得られる。また、第３ヨコ糸、第４ヨコ糸の両方が普通糸からなる場合には、第３ヨコ糸および第４ヨコ糸の少なくとも一方が消臭糸からなる場合に比べ、消臭性はないがより低廉な織物が得られる。
【００３６】
なお、上述した撥水糸、吸水糸、吸水速乾糸、消臭糸などの機能性糸は、糸の状態において各機能を有している。また、上述した普通糸は、ポリエステル系フィラメント糸、ポリエステル系ステープル糸、綿ステープル糸のいずれから構成されていてもよい。
【００３７】
上記織物は、上記作用効果を損なわない範囲で、制菌加工、柔軟加工、吸水加工、後染加工などの各種加工が施されていてもよい。
【００３８】
上記織物は、水分の吸収、および、吸収した水分の織物裏面からの漏水抑制が求められる種々の布製品に適用することが可能である。上記織物の用途としては、具体的には例えば、被介護者の尿漏れ、幼児のおねしょ、ペットなどに対応するための耐漏水性シート、耐漏水性を備えたテーブルクロスやマットなどが挙げられる。
【００３９】
以下、実施形態について図面を用いて具体的に説明する。
【００４０】
（実施形態１）
実施形態１の織物について、図１〜図５を用いて説明する。図１に示されるように、織物１は、第１タテ糸ｔ１、第２タテ糸ｔ２、第１ヨコ糸ｙ１、および、第２ヨコ糸ｙ２を含んでいる。本例では、織物１は、さらに、第３ヨコ糸ｙ３を含んでいる。図２に示されるように、織物１は、表面織組織層１１と、裏面織組織層１３と、表面織組織層１１と裏面織組織層１３との間に配置される中間織組織層１２とを有している。中間織組織層１２は、表面織組織層１１と接結する表側接結部１２１および裏面織組織層１３と接結する裏側接結部１２３を含んでいる。
【００４１】
本例では、図３に示されるように、表側接結部１２１は、第２タテ糸ｔ２と第３ヨコ糸ｙ３とが交差する部分のうちの一部において、第２タテ糸ｔ２と第３ヨコ糸ｙ３とが絡み合うことによって構成されている。一方、裏側接結部１２３は、第２タテ糸ｔ２と第２ヨコ糸ｙ２とが交差する部分のうちの一部において、第２タテ糸ｔ２と第２ヨコ糸ｙ２とが絡み合うことによって構成されている。以下、図４、図５を用いて、実施例１の織物１について詳説する。なお、図４の織物組織図は、反物状態の織物１を作製する際の一循環配列（タテ糸配列、ヨコ糸配列）および全組織（糸の交わる点、接結部）等を示したものである。また、図４および図５では、各糸を明りょうにするため、各糸同士を離間させて描いているが、実際には、目が詰まっている。
【００４２】
織物１において、第１タテ糸ｔ１は、撥水糸からなる。第２タテ糸ｔ２は、撥水糸または吸水糸からなる。本例では、第２タテ糸ｔ２は、例えば、撥水糸とされることができる。第１ヨコ糸ｙ１は、吸水糸からなる。第２ヨコ糸ｙ２は、撥水糸からなる。第３ヨコ糸ｙ３は、吸水糸からなる。
【００４３】
本例では、第１タテ糸ｔ１の撥水糸、第２タテ糸ｔ２の撥水糸、第２ヨコ糸ｙ２の撥水糸は、例えば、いずれも、撥水加工が施されたポリエステル系フィラメント糸のセミダルなどから構成することができる。第１タテ糸ｔ１、第２タテ糸ｔ２、および、第２ヨコ糸ｙ２の太さは、例えば、いずれも、１５０デニール（具体的には、１５０デニール／１  ）とすることができる。第１ヨコ糸ｙ１の吸水糸、第３ヨコ糸ｙ３の吸水糸は、例えば、いずれも、吸水性を有するポリエステル系フィラメント糸のフルダルやセミダルなどから構成することができる。第１ヨコ糸ｙ１の吸水糸、第３ヨコ糸ｙ３の吸水糸としては、具体的には、帝人社製、「カルキュロ」（登録商標）などを適用することができる。第１ヨコ糸ｙ１の太さは、例えば、３００デニール（具体的には、１５０デニール／２）、または、１５０デニール（具体的には、１５０デニール／１  ）とすることができる。第３ヨコ糸ｙ３の太さは、例えば、３００デニール（具体的には、１５０デニール／２）、または、１５０デニール（具体的には、１５０デニール／１）とすることができる。
【００４４】
本例では、表面織組織層１１は、例えば、第２タテ糸ｔ２と、第１ヨコ糸ｙ１および第３ヨコ糸ｙ３とが交差するように織り込まれて構成されることができる。また、中間織組織層１２は、例えば、第１タテ糸ｔ１と、第１ヨコ糸ｙ１および第３ヨコ糸ｙ３とが交差し、第２タテ糸ｔ２と、第１ヨコ糸ｙ１、第２ヨコ糸ｙ２および第３ヨコ糸ｙ３とが交差するように織り込まれて構成されることができる。
【００４５】
また、本例では、中間織組織層１２の接結部は、表側接結部１２１と裏側接結部１２３とから構成されている。表側接結部１２１は、表面織組織層１１とのみ繋がっており、裏側接結部１２３は、裏面織組織層１３とのみ繋がっている。図４では、表側接結部１２１が１４箇所、裏側接結部１２３が２箇所とされた例が示されている。なお、表面織組織層１１が、上述のように第２タテ糸ｔ２と、第１ヨコ糸ｙ１および第３ヨコ糸ｙ３とが交差するように織り込まれて構成されているとは、表面織組織層１１の層面を織り込みによって構成している糸が第２タテ糸ｔ２、第１ヨコ糸ｙ１および第３ヨコ糸ｙ３であることを意味し、中間織組織層１２に含まれる接結部のうち、表面織組織層１１と接結する表側接結部１２１は除いて考えるものとする。
【００４６】
織物１では、図５に示されるように、裏面織組織層１３が、第１タテ糸ｔ１と第２ヨコ糸ｙ２とが織り込まれて構成されている。つまり、織物１では、織物１を構成するタテ糸、ヨコ糸のうち、撥水糸からなる第１タテ糸ｔ１と、撥水糸からなる第２ヨコ糸ｙ２とを用いて裏面織組織層１３が構成されている。なお、裏面織組織層１３が、第１タテ糸ｔ１と第２ヨコ糸ｙ２とが織り込まれて構成されているとは、裏面織組織層１３の層面を織り込みによって構成している糸が第１タテ糸ｔ１および第２ヨコ糸ｙ２であることを意味し、中間織組織層１２に含まれる接結部のうち、裏面織組織層１３と接結する裏側接結部１２３は除いて考えるものとする。
【００４７】
次に、織物１の作用効果について説明する。織物１は、吸水糸からなる第１ヨコ糸ｙ１を含んでいる。そのため、織物１では、織物１のおもて面に水分が付いた場合に、吸水糸からなる第１ヨコ糸ｙ１により、水分が、織物１内部に速やかに浸透するとともに中間織組織層１２に保持される。そのため、織物１によれば、織物１のおもて面への水分の戻りが少なく、織物１のおもて面の乾燥が早められ水分による濡れ感を軽減することができる。また、織物１は、裏面織組織層１３が、撥水糸からなる第１タテ糸ｔ１と撥水糸からなる第２ヨコ糸ｙ２とが織り込まれて構成されている。そのため、織物１は、織物１内部の中間織組織層１２に保持された水分が裏面織組織層１３を通じて織物１の裏面へ漏れ難い。
【００４８】
よって、織物１によれば、織物１裏面に樹脂層を形成しなくても、織物１おもて面に付いた水分による濡れ感を軽減することができ、かつ、織物１裏面の下方に配置される物が水分により濡れるのを抑制することができる。なお、上述した水分は、水のみならず、体液（汗、尿、血液等）、水を含む汚れ等の水を含む液体を含むことができる。
【００４９】
（実施形態２）
実施形態２の織物について、図６〜図９を用いて説明する。なお、実施形態２以降において用いられる符号のうち、既出の実施形態において用いた符号と同一のものは、特に示さない限り、既出の実施形態におけるものと同様の構成要素等を表す。
【００５０】
本例の織物１は、図６に示されるように、第１タテ糸ｔ１、第２タテ糸ｔ２、第１ヨコ糸ｙ１、および、第２ヨコ糸ｙ２を含んでいる。本例では、織物１は、さらに、第３タテ糸ｔ３と、第３ヨコ糸ｙ３、および／または、第４ヨコ糸ｙ４とを含んでいる。なお、織物１において、第３ヨコ糸ｙ３、および／または、第４ヨコ糸ｙ４とを含むとは、第３ヨコ糸ｙ３のみ用いる場合、第４ヨコ糸ｙ４のみを用いる場合、第３ヨコ糸ｙ３と第４ヨコ糸ｙ４との両方を用いる場合とを意味する。
【００５１】
本例では、図７に示されるように、表側接結部１２１は、第３タテ糸ｔ３と、第３ヨコ糸ｙ３または第４ヨコ糸ｙ４とが交差する部分のうちの一部において、第３タテ糸ｔ３とと、第３ヨコ糸ｙ３または第４ヨコ糸ｙ４とが絡み合うことによって構成されている。一方、裏側接結部１２３は、第２タテ糸ｔ２と第２ヨコ糸ｙ２とが交差する部分のうちの一部において、第２タテ糸ｔ２と第２ヨコ糸ｙ２とが絡み合うことによって構成されている。
【００５２】
織物１において、第１タテ糸ｔ１は、撥水糸からなる。第２タテ糸ｔ２は、撥水糸または吸水糸からなる。本例では、第２タテ糸ｔ２は、例えば、撥水糸とされることができる。第３タテ糸ｔ３は、吸水糸、撥水糸または普通糸からなる。本例では、第３タテ糸ｔ３は、例えば、普通糸とされることができる。第１ヨコ糸ｙ１は、吸水糸からなる。第２ヨコ糸ｙ２は、撥水糸からなる。第３ヨコ糸ｙ３は、吸水糸、消臭糸または普通糸からなる。本例では、第３ヨコ糸ｙ３は、例えば、消臭糸とされることができる。第４ヨコ糸ｙ４は、吸水糸、消臭糸または普通糸からなる。本例では、第４ヨコ糸ｙ４は、例えば、普通糸とされることができる。
【００５３】
本例では、第１タテ糸ｔ１の撥水糸、第２タテ糸ｔ２の撥水糸、第２ヨコ糸ｙ２の撥水糸は、例えば、いずれも、撥水加工が施されたポリエステル系フィラメント糸のセミダルなどから構成することができる。第１タテ糸ｔ１、第２タテ糸ｔ２の太さは、例えば、いずれも、１５０デニール（具体的には、１５０デニール／１または７５デニール／２）とすることができる。第２ヨコ糸ｙ２の太さは、例えば、３００デニール（具体的には、３００デニール／１または１５０デニール／２）とすることができる。第３タテ糸ｔ３の普通糸は、例えば、ポリエステル系フィラメント糸、具体的には、ポリエステル系フィラメントカチオンミックス糸などから構成することができる。第３タテ糸ｔ３の太さは、例えば、１５０デニール（具体的には、１５０デニール／１または７５デニール／２）とすることができる。第１ヨコ糸ｙ１の吸水糸は、例えば、吸水性を有するポリエステル系フィラメント糸のフルダルやセミダルなどから構成することができる。第１ヨコ糸ｙ１の吸水糸としては、具体的には、帝人社製、「カルキュロ」（登録商標）などを適用することができる。第１ヨコ糸ｙ１の太さは、例えば、３００デニール（具体的には、１５０デニール／２または３００デニール／１）、または、１５０デニール（具体的には、１５０デニール／１）とすることができる。第３ヨコ糸ｙ３の消臭糸は、例えば、銀を含有することによって消臭性を有するポリエステル系フィラメント糸のセミダルなどから構成することができる。第３ヨコ糸ｙ３の消臭糸としては、具体的には、山越社製、銀練り込みセミダル「ＡＧＳＤ  ７５／４８×２  ＳＹ−ＳＺ」などを適用することができる。第３ヨコ糸ｙ３の太さは、例えば、１５０デニール（具体的には、７５デニール／２）とすることができる。第４ヨコ糸ｙ４の普通糸は、ポリエステル系ステープル糸のセミダルなどから構成することができる。第４ヨコ糸ｙ４の太さは、例えば、２０／２番手とすることができる。
【００５４】
本例では、表面織組織層１１は、例えば、第３タテ糸ｔ３と、第１ヨコ糸ｙ１、第３ヨコ糸ｙ３、および、第４ヨコ糸ｙ４とが交差するように織り込まれて構成されることができる。また、中間織組織層１２は、例えば、第１タテ糸ｔ１と、第１ヨコ糸ｙ１、第３ヨコ糸ｙ３および第４ヨコ糸ｙ４とが交差し、第２タテ糸ｔ２と、第１ヨコ糸ｙ１、第２ヨコ糸ｙ２、第３ヨコ糸ｙ３および第４ヨコ糸ｙ４とが交差し、第３タテ糸ｔ３と、第１ヨコ糸ｙ１、第３ヨコ糸ｙ３および第４ヨコ糸ｙ４とが交差するように織り込まれて構成されることができる。
【００５５】
織物１では、図９に示されるように、裏面織組織層１３が、第１タテ糸ｔ１と第２ヨコ糸ｙ２とが織り込まれて構成されている。つまり、織物１では、織物１を構成するタテ糸、ヨコ糸のうち、撥水糸からなる第１タテ糸ｔ１と、撥水糸からなる第２ヨコ糸ｙ２とを用いて裏面織組織層１３が構成されている。なお、実施形態１と同様に、「織り込まれて構成されている」は、接結部を除いて考えるものとする。その他の構成は、実施形態１と同様である。
【００５６】
本例の織物１によれば、第３タテ糸ｔ３を使用したことにより、表面織組織層１１および裏面織組織層１３の色分けをすることが可能になる。また、本例の織物１によれば、消臭糸からなる第３ヨコ糸ｙ３を使用したことにより、消臭性能を付与することが可能になる。その他の作用効果は、実施形態１と同様である。
【００５７】
（実施例１）
後述の表１に示すタテ糸およびヨコ糸を準備した。なお、各撥水糸は、所定の各ポリエステル系フィラメント糸に対して染色機での漬け込みによって撥水剤を内部浸透させる方法による撥水加工を施すことにより準備した。なお、撥水剤には、ＰＦＯＡフリーのフッ素系撥水剤（Ｃ６）を使用した。図４の織物組織図、図５の裏面織組織層の組織図の織物を作製できるように各タテ糸およびヨコ糸を織機にセットし、白生地の原反（仕上り５０ｍ）を織りあげた。次いで、仕上がった白生地の原反に対して、反染め（後染め）を施した。これにより、実施例１の織物を得た。なお、本例では、仕上り５０ｍにて原反を作製したが、仕上りｍ数は、特に限定されるものではなく、任意の長さ（例えば、１０ｍ〜７０ｍ等）に設定することが可能である。
【００５８】
【表１】
0006958829.tif 000002
【００５９】
（実施例２）
後述の表２に示すタテ糸およびヨコ糸を準備した点、図８の織物組織図、図９の裏面織組織層の組織図の織物を作製できるように各タテ糸およびヨコ糸を織機にセットし、白生地の原反（仕上り５０ｍ）を織りあげた点以外は、実施例１と同様にして、実施例２の織物を得た。なお、図８の織物組織図において、第３ヨコ糸ｙ３、第４ヨコ糸ｙ４は、交互に配列した。
【００６０】
【表２】
0006958829.tif 000003
【００６１】
上述した実施例１、実施例２では、後染めにて織物を作製したが、先染めにて織物を作製することも可能である。具体的には、実施例１については、第１タテ糸ｔ１、第２タテ糸ｔ２、第２ヨコ糸ｙ２に対して白糸のまま、または、色染めを施した後に撥水加工を施す。また、第１ヨコ糸ｙ１、第３ヨコ糸ｙ３を白糸のまま、もしくは、色染めする。その後、各タテ糸およびヨコ糸を織機にセットし、白生地の原反を織りあげるように変更することができる。実施例２については、第１タテ糸ｔ１、第２タテ糸ｔ２、第２ヨコ糸ｙ２に対して白糸のまま、または、色染めを施した後に撥水加工を施す。また、第３タテ糸ｔ３、第１ヨコ糸ｙ１、第３ヨコ糸ｙ３、第４ヨコ糸ｔ４を白糸のまま、もしくは、色染めする。その後、各タテ糸およびヨコ糸を織機にセットし、白生地の原反を織りあげるように変更することができる。
【００６２】
（織物の評価）
作製した各織物について、（１）吸水性（量）、（２）吸水性（秒）、（３）速乾性（％）、（４）裏面織組織層の撥水度（級）、（５）耐水度（ＫＰａ）、（６）防汚性（級）、（７）洗濯性（級）、洗濯寸法変化率（％）（８）ドライクリーニング性（級）、ドライ寸法変化率（％）、（９）遊離ホルムアルデヒドを検査した。なお、上記検査項目のうち、（１）吸水性（量）、（２）吸水性（秒）は、織物おもて面に付いた水分の吸収機能に関する検査であり、（３）速乾性（％）は、吸水した水分の織物おもて面への戻りによる濡れ感に関する検査であり、（４）裏面の撥水度（級）、（５）耐水度（ＫＰａ）は、織物の耐漏水性に関する検査である。なお、上記検査の詳細は、本例にて作製した各織物についてのものである。また、表３の（７）洗濯性（級）、洗濯寸法変化率（％）（８）ドライクリーニング性（級）、ドライ寸法変化率（％）の検査において、「変」は、変退色の検査であり、「汚」は、洗濯の際における色移りの検査（添付生地  綿／シルク）であり、「液汚」は、洗濯の際の液による液汚染の検査を意味する。表３に上記の検査結果をまとめて示す。
【００６３】
【表３】
0006958829.tif 000004
【００６４】
なお、表３中、（４）裏面織組織層の撥水度（級）の検査において、洗濯処理は、ＪＩＳ  Ｌ  １０９２  Ｃ法に準拠し、タンブル乾燥の条件にて、５０回繰り返した。また、ドライ処理（ドライクリーニング処理）は、ＪＩＳ  Ｌ  １０９２  Ｂ法（石油系）に準拠し、タンブル乾燥の条件にて、１０回繰り返した。また、（１）吸水性（量）、（２）吸水性（秒）、（３）速乾性（％）、（５）耐水度（ＫＰａ）の検査において、洗濯処理は、ＪＩＳ  Ｌ  １９３０  Ｃ４Ｍ法に準拠し、吊の条件にて、５回繰り返した。また、ドライ処理（ドライクリーニング処理）としては、石油系ドライソープを使用し、洗浄時間１１分間、タンブル乾燥：３回繰り返し、仕上げ：無の条件による商業用ドライクリーニングを実施した。
【００６５】
表３に示されるように、実施例１および実施例２の織物は、織物裏面に樹脂層を形成しなくても、織物おもて面に付いた水分による濡れ感を軽減することができ、かつ、織物裏面の下方に配置される物が水分により濡れるのを抑制することができることが確認された。また、実施例１および実施例２の織物は、洗濯処理やドライクリーニング処理が繰り返された場合でも、上記効果を維持することができることが確認された。
【００６６】
本発明は、上記各実施形態、各実施例に限定されるものではなく、その要旨を逸脱しない範囲において種々の変更が可能である。また、各実施形態、各実施例に示される各構成は、それぞれ任意に組み合わせることができる。
【符号の説明】
【００６７】
１  織物
ｔ１  第１タテ糸
ｔ２  第２タテ糸
ｙ１  第１ヨコ糸
ｙ２  第２ヨコ糸
１１  表面織組織層
１２  中間織組織層
１３  裏面織組織層
１２１  表側接結部
１２３  裏側接結部
【要約】
【課題】織物裏面に樹脂層を形成しなくても、織物おもて面に付いた水分による濡れ感を軽減することができ、かつ、織物裏面の下方に配置される物が水分により濡れるのを抑制することが可能な織物を提供する。
【解決手段】織物１は、第１タテ糸ｔ１、第２タテ糸ｔ２、第１ヨコ糸ｙ１、第２ヨコ糸ｙ２を含み、表面織組織層１１と、裏面織組織層１３と、表面織組織層１１と接結する表側接結部１２１および裏面織組織層１３と接結する裏側接結部１２３を含む中間織組織層１２と、を有する。第１タテ糸ｔ１は、撥水性を有する撥水糸からなる。第２タテ糸ｔ２は、撥水性を有する撥水糸、または、吸水性を有する吸水糸からなる。第１ヨコ糸ｙ１は、吸水性を有する吸水糸からなる。第２ヨコ糸ｙ２は、撥水性を有する撥水糸からなる。裏面織組織層１３は、第１タテ糸ｔ１と第２ヨコ糸ｔ２とが織り込まれて構成されている。
【選択図】図１【図１】
0006958829.tif 000005
【図２】
0006958829.tif 000006
【図３】
0006958829.tif 000007
【図４】
0006958829.tif 000008
【図５】
0006958829.tif 000009
【図６】
0006958829.tif 000010
【図７】
0006958829.tif 000011
【図８】
0006958829.tif 000012
【図９】
0006958829.tif 000013